Brevet FR2901550A1 — publié le 20071130

typiquement proches de la neutralité. Un des avantages de ces systèmes réactionels fluorés est de permettre l'obtention de zéolithes purement siliciques contenant moins de défauts que les zéolithes obtenues en milieu OFF traditionnel (J.M. Chézeau et al., Zeolites, 1991, 11, 598). Un autre avantage décisif lié à l'utilisation de milieux réactionnels fluorés est de permettre l'obtention de nouvelles topologies de charpente silicique contenant des doubles cycles à quatre tétraèdres (D4R), comme dans le cas des zéolithes ITQ-7, ITQ-12 et ITQ-13. Par ailleurs, l'utilisation conjointe de sources de germanium et de silicium dans les milieux de synthèse peut aussi permettre l'obtention de nouvelles charpentes de ce type, c'est-à-dire contenant des unités D4R, aussi bien en milieu basique classique non fluoré qu'en milieu fluoré, comme dans le cas des zéolithes ITQ-17 et ITQ-21 (A. Corm et al, Chem. Commun., 2001, 16, 1486, Chem. Commun., 2003, 9, 1050), ou IM-12 (JL.Paillaud et al, Science, 2004, 304, 990). Description de l'invention La présente invention a pour objet un nouveau solide cristallisé, appelé solide cristallisé IM-13, présentant une nouvelle structure cristalline. Ledit solide présente une composition chimique exprimée par la formule générale suivante : mXO2 : nYO2 : pZ2O3 : qR : sF : wH2O dans laquelle R représente une ou plusieurs espèce(s) organique(s), X représente un ou plusieurs élément(s) tétravalent(s) différent(s) du germanium, Y représente le germanium, Z représente au moins un élément trivalent et F est le fluor, m, n, p, q, s et w représentant respectivement le nombre de moles de X02, YO2, Z2O3, R, F et H2O et m est compris entre 0 et 0,2, n est compris entre 0,8 et 1, p est compris entre 0 et 0,5, q est compris entre 0 et 0,7, s est compris entre 0 et 0,7 et w est compris entre 0 et 5. Le solide cristallisé IM-13 selon l'invention présente un diagramme de diffraction de rayons X incluant au moins les raies inscrites dans le tableau 1. Ce nouveau solide cristallisé IM-13 présente une nouvelle structure cristalline. Ce diagramme de diffraction est obtenu par analyse radiocristallographique au moyen d'un diffractomètre en utilisant la méthode classique des poudres avec le rayonnement Ka' du cuivre (X = 1,5406À). A partir de la position des pics de diffraction représentée par l'angle 20, 15 3 2901550 on calcule, par la relation de Bragg, les équidistances réticulaires dhkl caractéristiques de l'échantillon. L'erreur de mesure A(dhkl) sur dhki est calculée grâce à la relation de Bragg en fonction de l'erreur absolue A(20) affectée à la mesure de 20. Une erreur absolue A(20) égale à 0,02 est communément admise. L'intensité relative Irel affectée à chaque valeur de dhki est 5 mesurée d'après la hauteur du pic de diffraction correspondant. Le diagramme de diffraction des rayons X du solide cristallisé IM-13 selon l'invention, sous sa forme brute de synthèse, comporte au moins les raies aux valeurs de dhki données dans le tableau 1. Dans la colonne des dhkl, on a indiqué les valeurs moyennes des distances inter-réticulaires en Angstrôms (À). Chacune de ces valeurs doit être affectée de l'erreur de mesure A(dhkl) comprise entre 0,2À 10 et 0,003À. Tableau 1 : Valeurs moyennes des dhkl et intensités relatives mesurées sur un diagramme de diffraction de rayons X du solide cristallisé IM-13 brut de synthèse 2 thêta ( ) del (Â) 1/10 2 thêta ( ) dhkl (À;) 1/Io 3,58 24,64 ff 19,73 4,50 ff 6,21 14,23 F 20,05 4,43 ff _ 7,17 12,32 FF 20,38 4,35 ff 8,77 10,07 ff 21,19 4,19 ff 9,49 9,31 f 21,63 4,11 f 9,84 8,99 ff 21,92 4,05 ff 10,14 8,72 ff 22,23 4,00 ff 11,62 7,61 ff 22,51 3, 95 ff _11,91 7,42 mf 22,95 3,87 ff _12,45 7,10 ff 23,37 3,80 ff 12,71 6,96 ff 23,67 3,76 ff 12,94 6,84 ff 25,04 3,55 ff 13,44 6,58 ff 25,29 3,52 ff 13,91 6,36 ff 25,81 3,45 ff 14,37 6,16 ff 26,33 3,38 ff 15,25 5,80 ff 27,08 3,29 ff 15,66 5,65 ff 27,31 3,26 ff 16,08 5,51 ff 27,81 3,21 ff 16,48 5,38 ff 28,05 3,18 ff 17,25 5,14 ff 28,28 3,15 ff 17,63 5,03 ff 28,75 3,10 ff _18,70 4,74 ff 29,21 3,05 ff 19,04 4,66 ff 29,89 2,99 ff où FF = très fort ; m = moyen ; f = faible ; F = fort ; mf = moyen faible ; ff = très faible. 4 2901550 L'intensité relative I/Io est donnée en rapport à une échelle d'intensité relative où il est attribué une valeur de 100 à la raie la plus intense du diagramme de diffraction des rayons X : ff 5 Le solide cristallisé IM-13 selon l'invention présente une nouvelle structure cristalline de base ou topologie qui est caractérisée par son diagramme de diffraction X sous la forme brute de synthèse donné par la figure 1. Ledit solide IM-13 présente une composition chimique définie par la formule générale 10 suivante : mXO2 : nYO2 : pZ2O3 : qR : sF : wH2O (I), où R représente une ou plusieurs espèce(s) organique(s), X représente un ou plusieurs élément(s) tétravalent(s) différent(s) du germanium, Y représente le germanium, Z représente au moins un élément trivalent et F est le fluor. Dans la formule (I), m, n. p, q, s et w représentent respectivement le nombre de moles de X02, YO2, Z2O3, R, F et H2O et m est compris entre 0 et 0,2, n est compris entre 0,8 et 1, p 15 est compris entre 0 et 0,5, q est compris entre 0 et 0,7, s est compris entre 0 et 0, 7 et w est compris entre 0 et 5. Avantageusement, le rapport X/Ge de la charpente du solide cristallisé IM-13 selon l'invention est compris entre 0 et 0,3, de préférence entre 0 et 0,25 et de manière très préférée entre 0,01 et 0,1. Le rapport {(n+m)/p} est supérieur ou égal à 5 et est de manière préférée supérieur ou 20 égal à 7. La valeur de p est comprise entre 0 et 0,5, très préférentiellement comprise entre 0 et 0,4 et de manière encore plus préférée comprise entre 0,01 et 0,4. La valeur de q est comprise entre 0 et 0,7, avantageusement entre 0,01 et 0,7 et très avantageusement entre 0,1 et 0,3. Selon l'invention, s est compris entre 0 et 0,7, de manière préférée, s est compris entre 0,1 et 0,7 et de manière très préférée s est compris entre 0,1 et 0,2. La valeur prise par w est, selon 25 l'invention, comprise entre 0 et 0,5, de préférence comprise entre 0,2 et 5. Conformément à l'invention, X est préférentiellement choisi parmi le silicium, l'étain et le titane, Y est le germanium et Z est préférentiellement choisi parmi l'aluminium, le bore, le fer, l'indium et le gallium et très préférentiellement Z est l'aluminium. De manière préférée, X est le silicium : le solide cristallisé IM-13 selon l'invention est alors un germanosilicate cristallisé 30 présentant un diagramme de diffraction des rayons X identique à celui décrit dans le tableau 1 lorsqu'il se trouve sous sa forme brute de synthèse. De manière encore plus préférée, X est le 5 2901550 silicium et Z est l'aluminium : le solide cristallisé IM-13 selon l'invention est alors un aluminogermanosilicate cristallisé présentant un diagramme de diffraction des rayons X identique à celui décrit dans le tableau 1 lorsqu'il se trouve sous sa forme brute de synthèse. Dans le cas où le solide cristallisé IM-13 selon l'invention se présente sous sa forme brute de 5 synthèse, c'est-à-dire directement issu de la synthèse et préalablement à toute étape de calcination(s) et/ou d'échange(s) d'ions bien connue de l'Homme du métier, ledit solide IM-13 comporte au moins une espèce organique telle que celle décrite ci-après ou ses produits de décomposition, ou encore ses précurseurs. Sous forme brute de synthèse, la (ou les) espèce(s) organique(s) R présente(s) dans la formule générale définissant le solide IM-13 est (sont) au 10 moins en partie, et de préférence entièrement, la(les)dite(s) espèce(s) organique(s). Selon un mode préféré de l'invention, R est le 1,6-diaminohexane. Ladite espèce organique R, qui joue le rôle de structurant, peut être éliminé par les voies classiques de l'état de la technique comme des traitements thermiques et/ou chimiques. Le solide cristallisé IM-13 selon l'invention est de préférence un solide zéolithique. 15 L'invention concerne également un procédé de préparation du solide cristallisé IM-13 dans lequel on fait réagir un mélange aqueux comportant au moins une source d'au moins un oxyde YO2, éventuellement au moins une source d'au moins un oxyde X02, éventuellement au moins une source d'au moins un oxyde Z2O3 et au moins une espèce organique R et éventuellement au moins une source d'ions fluorures, le mélange présentant préférentiellement 20 la composition molaire suivante : (X02+YO2)/Z2O3 : au moins 5, de préférence au moins 7, 25 H2O/(XO2+YO2) : 1 à 50, de préférence 2 à 30, R/(XO2+YO2) : 0,1 à 3, de préférence 0,25 à 1, YO2/XO2 : 0,5 à o., de préférence 1,5 à et de manière très préférée de 4 à o., F/(XO2+ YO2) : 0 à 2, de préférence 0,1 à 1, où X est un ou plusieur(s) élément(s) tétravalent(s) différent(s) du germanium, de préférence le silicium, Y est le germanium, Z est un ou plusieurs élément(s) trivalent(s) choisi(s) dans le groupe formé par les éléments suivants : aluminium, fer, bore, iridium et gallium, de préférence l'aluminium. 30 Conformément au procédé selon l'invention, R est une espèce organique jouant le rôle de structurant organique. Préférentiellement, R est le composé azoté 1,6-diaminohexane. 6 2901550 La source de l'élément X peut être tout composé comprenant l'élément X et pouvant libérer cet élément en solution aqueuse sous forme réactive. Avantageusement, lorsque l'élément X est le silicium, la source de silice peut être l'une quelconque de celles couramment utilisées dans la synthèse des zéolithes, par exemple de la silice solide en poudre, de l'acide silicique, de la 5 silice colloïdale ou de la silice dissoute ou du tétraéthoxysilane (TEOS). Parmi les silices en poudre, on peut utiliser les silices précipitées, notamment celles obtenues par précipitation à partir d'une solution de silicate de métal alcalin, telle que des silices aérosiles, des silices pyrogénées, par exemple du "CAB-O-SIL" et des gels de silice. On peut utiliser des silices colloïdales présentant différentes tailles de particules, par exemple de diamètre équivalent 10 moyen compris entre 10 et 15 nm ou entre 40 et 50 nm, telles que celles commercialisées sous la marque déposée "LUDOX". La source de l'élément Z peut être tout composé comprenant l'élément Z et pouvant libérer cet élément en solution aqueuse sous forme réactive. Dans le cas préféré où Z est l'aluminium, la source d'alumine est de préférence de l'aluminate de sodium, ou un sel d'aluminium, par 15 exemple du chlorure, du nitrate, de l'hydroxyde ou du sulfate, un alkoxyde d'aluminium ou de l'alumine proprement dite, de préférence sous forme hydratée ou hydratable, comme par exemple de l'alumine colloïdale, de la pseudoboehmite, de l'alumine gamma ou du trihydrate alpha ou bêta. On peut également utiliser des mélanges des sources citées ci-dessus. La source d'élément Y pourra être par exemple un oxyde de germanium GeO2. 20 Le fluor peut être introduit sous forme de sels de métaux alcalins ou d'ammonium comme par exemple NaF, NH4F, NH4HF2 ou sous forme d'acide fluorhydrique ou encore sous forme de composés hydrolysables pouvant libérer des anions fluorures dans l'eau comme le fluorure de silicium SiF4 ou les fluorosilicates d'ammonium (NH4)2SiF6 ou de sodium Na2SiF6. Selon un mode de réalisation préféré du procédé selon l'invention, on fait réagir un mélange 25 aqueux comportant de la silice, éventuellement de l'alumine, un oxyde de germanium, du 1,6-diaminohexane et une source d'ions fluorures. Le procédé selon l'invention consiste à préparer un mélange réactionnel aqueux appelé gel et renfermant au moins une source d'au moins un oxyde YO2, éventuellement au moins une source d'au moins un oxyde XO2, éventuellement au moins une source d'au moins un oxyde 30 Z2O3, éventuellement au moins une source d'ions fluorures, et au moins une espèce organique R. Les quantités desdits réactifs sont ajustées de manière à conférer à ce gel une composition 7 2901550 permettant sa cristallisation en solide cristallisé IM-13 de formule générale mXO2 : nYO2 : pZ2O3 : qR : sF : wH2O, où m, n, p, q, s et w répondent aux critères définis plus haut. Puis le gel est soumis à un traitement hydrothermal jusqu'à ce que le solide cristallisé IM-13 se forme. Le gel est avantageusement mis sous conditions hydrothermales sous une pression de réaction 5 autogène, éventuellement en ajoutant du gaz, par exemple de l'azote, à une température comprise entre 120 C et 200 C, de préférence entre 140 C et 180 C, et de manière encore plus préférentielle à une température qui ne dépasse pas 175 C jusqu'à la formation des cristaux de solide IM-13 selon l'invention. La durée nécessaire pour obtenir la cristallisation varie généralement entre l heure et plusieurs mois en fonction de la composition des réactifs 10 dans le gel, de l'agitation et de la température de réaction. La mise en réaction s'effectue généralement sous agitation ou en absence d'agitation, de préférence en absence d'agitation. Il peut être avantageux d'additionner des germes au mélange réactionnel afin de réduire le temps nécessaire à la formation des cristaux et/ou la durée totale de cristallisation. Il peut également être avantageux d'utiliser des germes afin de favoriser la formation du solide 15 cristallisé IM-13 au détriment d'impuretés. De tels germes comprennent des solides cristallisés, notamment des cristaux de solide IM-13. Les germes cristallins sont généralement ajoutés dans une proportion comprise entre 0,01 et 10 % de la masse des oxydes (X02+YO2), X02 étant de préférence de la silice, utilisée dans le mélange réactionnel. A la fin de la réaction, la phase solide est filtrée et lavée ; elle est ensuite prête pour des étapes 20 ultérieures telles que le séchage, la déshydratation et la calcination et/ou l'échange d'ions. Pour ces étapes, toutes les méthodes conventionnelles connues de l'Homme du métier peuvent être employées. La présente invention concerne également l'utilisation dudit solide IM-13 en tant qu'adsorbant. De préférence, ledit solide IM-13 est débarrassé de l'espèce organique, de préférence du 1,6 25 diaminohexane, lorsqu'il est utilisé comme adsorbant. Lorsqu'il est utilisé comme adsorbant, le solide cristallisé IM-13 selon l'invention est généralement dispersé dans une phase matricielle inorganique qui contient des canaux et des cavités qui permettent l'accès du fluide à séparer au solide cristallisé. Ces matrices sont préférentiellement des oxydes minéraux, par exemple des silices, des alumines, des silices-alumines ou des argiles. La matrice représente 30 de manière générale entre 2 et 25% en masse de l'adsorbant ainsi formé. 8 2901550 L'invention est illustrée au moyen des exemples suivants. Exemple 1 : préparation d'un solide IM-13 selon l'invention. 5 1,613 g de 1,6-diaminohexane (Aldrich) sont ajoutés à 10 ml d'eau distillée dans un récipient en Téflon de 20 ml de volume intérieur. Le mélange est agité 5 minutes à l'aide d'un agitateur magnétique, puis 2,905 g d'oxyde de germanium (Aldrich) sont ajoutés. Le mélange est agité pendant une durée de 4 heures. La composition molaire du gel obtenu est : GeO2 : 0,5 1,6-diaminohexane : 20 H2O. 10 La chemise en téflon contenant le mélange de synthèse (pH û 12,5) est alors introduite dans un autoclave, qui est placé dans une étuve à 170 C pour une durée de 14 jours en absence d'agitation. Après filtration, le produit obtenu est lavé plusieurs fois avec de l'eau distillée. Il est ensuite séché à 70 C pendant 24 heures. La masse de produit sec obtenue est d'environ 2,75 g. 15 Le produit solide séché a été analysé par diffraction des rayons X et identifié comme étant constitué de solide IM-13. Exemple 2 : préparation d'un solide IM-13 selon l'invention. 20 4,032 g de 1,6-diaminohexane (Aldrich) sont ajoutés à 9,459 ml d'eau distillée dans un récipient en téflon de 20 ml de volume intérieur. Le mélange est agité 5 minutes à l'aide d'un agitateur magnétique, puis 5, 811 g d'oxyde de germanium (Aldrich) sont ajoutés. Le mélange est agité pendant 1 heure. 3,096 ml (2,891 g) de TEOS (tetraethoxysilane, Fluka) sont alors introduits. Le mélange est ensuite agité pendant 6 à 8 heures à température ambiante, afin 25 d'évaporer l'éthanol formé par l'hydrolyse du TEOS. L'ajout ultérieur de 1,536 ml (1,735 g) de solution aqueuse de HF (acide fluorhydrique 40 % massiques, Carlo Erba) se traduit par une augmentation de la viscosité du mélange réactionnel. Le mélange est alors agité manuellement à l'aide d'une spatule en acier inoxydable pendant 5 à 10 minutes. Après pesée et ajustement de la teneur en eau requise, la composition molaire du mélange obtenu est : 0,2 30 SiO2 : 0,8 GeO2 : 0,5 1,6-diaminohexane : 0,5 HF : 8 H2O 9 2901550 La chemise en téflon contenant le mélange de synthèse (pH ,.. 12,5) est alors introduite dans un autoclave, qui est placé dans une étuve à 170 C pour une durée de 14 jours en absence d'agitation. Après filtration, le produit obtenu est lavé plusieurs fois avec de l'eau distillée. Il est ensuite 5 séché à 70 C pendant 24 heures. La masse de produit sec obtenue est d'environ 6,72 g. Le produit solide séché a été analysé par diffraction des rayons X et identifié comme étant constitué de solide IM-13. Exemple 3 : préparation d'un solide IM-13 selon l'invention. 10 4,032 g de 1,6-diaminohexane (Aldrich) sont ajoutés à 9,422 ml d'eau distillée dans un récipient en téflon de 20 ml de volume intérieur. Le mélange est agité 5 minutes à l'aide d'un agitateur magnétique, puis 0, 108 g d'hydroxyde d'aluminium (63 à 67 % en masse d'Al203, Fluka) et 5,811 g d'oxyde de germanium (Aldrich) sont ajoutés. Le mélange est agité pendant 15 1 heure. 3,096 ml (2,891 g) de TEOS (tetraethoxysilane, Fluka) sont alors introduits. Le mélange est ensuite agité pendant 6 à 8 heures à température ambiante, afin d'évaporer l'éthanol formé par l'hydrolyse du TEOS. L'ajout ultérieur de 1,536 mi (1,735 g) de solution aqueuse de HF (acide fluorhydrique 40 % massiques, Carlo Erba) se traduit par une augmentation de la viscosité du mélange réactionnel. Le mélange est alors agité manuellement 20 à l'aide d'une spatule en acier inoxydable pendant 5 à 10 minutes. Après pesée et ajustement de la teneur en eau requise, la composition molaire du mélange obtenu est : 0,2 SiO2 : 0,8 GeO2 : 0,01 Al203 : 0,5 1,6-diaminohexane : 0,5 HF : 8 H2O La chemise en téflon contenant le mélange de synthèse (pH û 12,5) est alors introduite dans un autoclave, qui est placé dans une étuve à 170 C pour une durée de 14 jours en absence 25 d'agitation. Après filtration, le produit obtenu est lavé plusieurs fois avec de l'eau distillée. Il est ensuite séché à 70 C pendant 24 heures. La masse de produit sec obtenue est d'environ 6,87 g. Le produit solide séché a été analysé par diffraction des rayons X et identifié comme étant constitué de solide IM-13. 30 Exemple 4 : préparation d'un solide IM-13 selon l'invention. 10 2901550 4,032 g de 1,6-diaminohexane (Aldrich) sont ajoutés à 8,921 ml d'eau distillée dans un récipient en téflon de 20 ml de volume intérieur. Le mélange est agité 5 minutes à l'aide d'un agitateur magnétique, puis 0,108 g d'hydroxyde d'aluminium (63 à 67 % en masse d'Al2O3, 5 Fluka) et 7,264 g d'oxyde de germanium (Aldrich) sont ajoutés. Le mélange est agité pendant 1 heure. Environ 0,145 g du produit de la synthèse décrite dans l'exemple 1 préalablement broyé (soit 2 % de la masse de l'oxyde GeO2,) sont alors introduits en tant que germes. Le mélange est ensuite agité pendant 3 heures. L'ajout ultérieur de 1,536 ml (1,735 g) de solution aqueuse de HF (acide fluorhydrique 40 % massiques, Carlo Erba) se traduit par une 1 o augmentation de la viscosité du mélange réactionnel. Le mélange est alors agité manuellement à l'aide d'une spatule en acier inoxydable pendant 5 à 10 minutes. La composition molaire du gel obtenu est : 1 GeO2 : 0,01 Al2O3 : 0,5 1,6-diaminohexane : 0,5 HF : 8 H2O (+ 2% de germes en masse par rapport à GeO2). La chemise en téflon contenant le mélange de synthèse (pH ù 12,5) est alors introduite dans 15 un autoclave, qui est placé dans une étuve à 170 C pour une durée de 14 jours en absence d'agitation. Après filtration, le produit obtenu est lavé plusieurs fois avec de l'eau distillée. Il est ensuite séché à 70 C pendant 24 heures. La masse de produit sec obtenue est d'environ 7,47 g. Le produit solide séché a été analysé par diffraction des rayons X et identifié comme étant 20 constitué de solide IM-13. Exemple 5 : préparation d'un adsorbant contenant le solide cristallisé IM-13. Le solide utilisé est le solide brut de synthèse de l'exemple 2 et comprenant l'espèce organique 25 1,6 diaminohexane. Ce solide subit tout d'abord un chauffage sous balayage d'azote à la température de 200 C pendant 4 heures puis une calcination toujours sous atmosphère d'azote à 550 C pendant 8 heures. A la suite de ces premiers traitements, le solide obtenu est calciné à 550 C pendant 8 heures sous flux d'air puis encore 8 heures sous flux d'oxygène. Le solide obtenu est alors mis sous forme d'extrudés par malaxage avec de la boehmite (Pural 30 SB3, Sasol) dans un malaxeur à bras en Z et extrusion de la pâte obtenue avec une extrudeuse Il 2901550 piston. Les extrudés sont alors séchés à 120 C pendant 12 h sous air et calcinés à 550 C pendant 2 heures sous flux d'air dans un four à moufle. L'adsorbant ainsi préparé est composé de 80% du solide zéolithique IM-13 et de 20% d'alumine. 5 12 REVENDICATIONS 1. Solide cristallisée IM-13 présentant un diagramme de diffraction des rayons X incluant au moins les raies inscrites dans le tableau ci-dessous : 2 thêta ( ) dhl (À) I/10 2 thêta ( ) del (À) I/Io 3,58 24,64 ff 19,73 4,50 ff 6,21 14,23 F _ 4,43 ff 20,05 7,17 12,32 FF 20,38 4,35 ff 8,77 10,07 ff 21,19 4,19 ff 9,49 9,31 f 21,63 4,11 f 9,84 8,99 ff 21,92 4,05 ff 10,14 8,72 ff 22,23 4,00 ff 11,62 7,61 ff 22,51 3, 95 ff 11,91 7,42 mf 22,95 3,87 ff 12,45 7,10 ff 23,37 3,80 ff 12,71 6,96 ff 23,67 3,76 ff 12,94 6,84 ff 25,04 3,55 ff 13,44 6,58 ff 25,29 3,52 ff 13,91 6,36 ff _25,81 3,45 ff 14,37 6,16 ff 26,33 3,38 ff 15,25 5,80 ff 27,08 3,29 ff 15,66 5,65 ff 27,31 3,26 ff 16,08 5,51 ff 27,81 3,21 ff 16,48 5,38 ff 28,05 3,18 ff 17,25 5,14 ff 28,28 3,15 ff 17,63 5,03 ff 28,75 3,10 ff 18,70 4,74 ff 29,21 3,05 ff 19,04 4,66 ff 29,89 2,99 ff où FF = très fort ; m = moyen ; f = faible ; F = fort ; mf = moyen faible ; ff = très faible et présentant une composition chimique exprimée par la formule générale suivante : mXO2 : nY02 : pZ203 : qR : sF : wH2O dans laquelle R représente une ou plusieurs espèce(s) 10 organique(s), X représente un ou plusieurs élément(s) tétravalent(s) différent(s) du germanium, Y représente le germanium, Z représente au moins un élément trivalent et F est le fluor, m, n, p, q, s et w représentant respectivement le nombre de moles de X02, Y02, Z203, R, F et H2O et m est compris entre 0 et 0,2, n est compris entre 0,8 et 1., p est compris entre 0 et 0,5, q est compris entre 0 et 0,7, s est compris entre 0 et 0,7 et w est compris entre 0 et 5. 15 2. Solide cristallisé IM-13 selon la revendication 1 dans lequel X est le silicium. 3. Solide cristallisé IM-13 selon la revendication 1 ou la revendication 2 dans lequel Z est l'aluminium. 13 2901550 4. Solide cristallisé IM-13 selon l'une des revendications 1 à 3 dans lequel le rapport {(n+m)/p} est supérieur ou égal à 5, p est compris entre 0 et 0,4, q est compris entre 0,1 et 0,3, s est compris entre 0,1 et 0,2 et w est compris entre 0,2 et 5. 5. Procédé de préparation d'un solide cristallisé IM-13 selon l'une des revendications 1 à 4 consistant à procéder au mélange d'au moins une source d'au moins un oxyde YO2, éventuellement d'au moins une source d'au moins un oxyde X02, éventuellement d'au moins une source d'au moins un oxyde Z2O3, éventuellement d'au moins une source d'ions fluorures, et d'au moins une espèce organique R puis à procéder au traitement hydrothermal dudit mélange jusqu'à ce que ledit solide cristallisé IM-13 se forme. l0 6. Procédé de préparation d'un solide cristallisé IM-13 selon la revendication 5 tel que la composition molaire du mélange réactionnel est telle que : (XO2+YO2)/Z2O3 : au moins 5, H2O/(XO2+YO2) : 1 à 50, R/(XO2+YO2) : 0,1 à 3, 15 YO2/X02 : 0,5 à F/(XO2+ YO2) : 0 à 2, de préférence 0,1 à 1. 7. Procédé de préparation selon la revendication 5 ou la revendication 6 tel que ladite espèce organique R est le 1,6 diaminohexane. 8. Procédé de préparation selon l'une des revendications 5 à 7 tel que des germes sont 20 additionnés au mélange réactionnel. 9. Utilisation du solide cristallisé IM-13 selon l'une des revendications 1 à 4 ou préparé selon l'une des revendications 5 à 8 comme adsorbant.